(57)【特許請求の範囲】
【請求項１】
上面側層と下面側層からなり、上面側層が上面側緯糸と下面側緯糸の両方と織り合わされて上下層を接結する経地糸接結糸と、上面側経糸と、上面側緯糸とから構成されており、下面側層が経地糸接結糸と、下面側経糸と、下面側緯糸とから構成されている工業用二層織物において、
１本の上面側経糸と３本の経地糸接結が隣り合って配置されており、経地糸接結糸はそれぞれ１本または連続する２本の上面側緯糸の上側を通って上面側表面にナックルを形成する組織で、
３本の経地糸接結糸は交代で上面側表面に現れ異なる上面側緯糸の上側を通り、３本の経地糸接結糸が上面側表面に形成するナックルとナックルの間には、少なくとも１本の上面側緯糸が存在しており、
該上面側経糸の隣に、これら３本の経地糸接結糸が寄り合って上面側表面に経糸１本分の組織を形成することを特徴とする工業用二層織物。
【請求項２】
３本の経地糸接結糸のうち、１本の経地糸接結糸が上面側緯糸の上側を通っているところでは、他の２本の経地糸接結糸はその上面側緯糸を含む３本以上の上面側緯糸の下側を通る組織である、請求項１に記載されている工業用二層織物。
【請求項３】
１本の上面側経糸と３本の経地糸接結糸の他に、１本の上面側経糸と１本の下面側経糸が上下に配置された経糸の組が配置された、請求項１または２に記載されている工業用二層織物。
【請求項４】
３本の経地糸接結糸の組織が同じか、または異なる組織である、請求項１ないし３のいずれか１項に記載されている工業用二層織物。
【請求項５】
３本の経地糸接結糸が寄り合って上面側表面に経糸１本分の組織を形成しており、該経地糸接結糸と上面側経糸とが上面側緯糸と織り合わされて、上面側表面に平織組織、または綾織組織、または朱子織組織、または１本の上面側緯糸の上側を通り、連続する４本の上面側緯糸の下側を通り、１本の上面側緯糸の上側を通り、連続する２本の上面側緯糸の下側を通る１／４−／１／２組織、または２本の上面側緯糸の上側を通り、２本の上面側緯糸の下側を通る２／２組織を形成する、請求項１ないし４のいずれか１項に記載されている工業用二層織物。
【請求項６】
下面側緯糸が連続する２本の下面側経糸及び／又は経地糸接結糸の上側を通り、次いで連続する２本以上の下面側経糸及び／又は経地糸接結糸の下側を通る組織である、請求項１ないし５のいずれか１項に記載されている工業用二層織物。
【請求項７】
下面側緯糸が１本の下面側経糸又は経地糸接結糸の上側を通り、次いで連続する２本以上の下面側経糸及び／又は経地糸接結糸の下側を通る組織である、請求項１ないし５のいずれか１項に記載されている工業用二層織物。
【発明の詳細な説明】
【技術分野】
【０００１】
本発明は、特に優れた通気性、表面性、織物剛性を有する工業用二層織物に関する。
【背景技術】
【０００２】
従来から工業用織物としては経糸、緯糸で製織した織物が広く使用されており、例えば抄紙用ワイヤーや搬送用ベルト、ろ布等その他にも多くの分野で使用されており、用途や使用環境に適した織物特性が要求されている。特に織物の網目を利用して原料の脱水等を行う製紙工程で使用される抄紙用ワイヤーでの要求は厳しく、紙に織物のワイヤーマークを転写しにくい表面性に優れた織物、また原料に含まれる余分な水分を十分脱水するための脱水性、過酷な環境下においても好適に使用できる程度の耐摩耗性、剛性を持ち合わせたもの、そして良好な紙を製造するために必要な条件を長期間持続することのできる織物が要求されている。その他にも繊維支持性、製紙の歩留まりの向上、寸法安定性、走行安定性等が要求されている。さらに近年では抄紙マシンが高速化しているため、それに伴い抄紙用ワイヤーへの要求も一段と厳しいものとなっている。
このように工業用織物の中でも最も要求が厳しい抄紙用織物について説明すればほとんどの工業用織物の要求とその解決について理解できるので、以下抄紙用織物を代表して本発明を説明する。
抄紙用織物としては特に紙に織物のワイヤーマークを転写しにくい優れた表面性、原料に含まれる余分な水分を十分脱水するための脱水性、微細な繊維をとめる繊維支持性、過酷な走行条件においても長期間走行できる剛性等が非常に重要である。これらを満足させる織物として組織や構成に関する研究が進められているが、最近では接結糸が上面側経糸や下面側経糸として機能する、経地糸接結糸を用いた２層織物が知られている。経地糸接結糸は上面側緯糸、下面側緯糸の両方と織り合わせる接結機能を有するものであるが、それと同時に上面側表面、下面側表面の一部を形成する上面側経糸、下面側経糸と同じ機能も有する。
【０００３】
特開２００３−３４２８８９号公報に経地糸接結糸を用いた２層織物が開示されている。この織物は経地糸接結糸を用いているため付加的な接結糸が無く、上面側織物組織を崩すことがないため、表面性に優れる。また緯糸接結織物と比較しても接結強度に優れる。しかし、この織物は組を形成する２本の経地糸接結糸が、上面側緯糸の上側を通る部分で上面側緯糸を下側に引き込むため、この接結部分で上面側表面に凹みを作ってしまう。つまり、接結に関与しない上面側経糸が上面側緯糸の上側を通って形成するナックルと、経地糸接結糸が上面側緯糸の上側を通って形成するナックルで高低差が生じ、それが紙にマークを与えてしまうことがある。また、組になった経地糸接結糸が隣接して織物層内で交差することで層内の内部空間を塞いでしまい、局所的に脱水不足が生じてしまうこともあった。
このように、脱水性、表面性、剛性等の工業用織物として要求される全ての条件を満足する織物は未だ開発されていなかった。
【特許文献１】特開２００３−３４２８８９号公報
【発明の開示】
【発明が解決しようとする課題】
【０００４】
本発明は工業用織物に必要とされる脱水性、表面性、剛性等の全ての要求を満足させる工業用二層織物を提供しようとするものである。
【課題を解決するための手段】
【０００５】
本発明は、
「１．  上面側層と下面側層からなり、上面側層が上面側緯糸と下面側緯糸の両方と織り合わされて上下層を接結する経地糸接結糸と、上面側経糸と、上面側緯糸とから構成されており、下面側層が経地糸接結糸と、下面側経糸と、下面側緯糸とから構成されている工業用二層織物において、
１本の上面側経糸と３本の経地糸接結が隣り合って配置されており、経地糸接結糸はそれぞれ１本または連続する２本の上面側緯糸の上側を通って上面側表面にナックルを形成する組織で、
３本の経地糸接結糸は交代で上面側表面に現れ異なる上面側緯糸の上側を通り、３本の経地糸接結糸が上面側表面に形成するナックルとナックルの間には、少なくとも１本の上面側緯糸が存在しており、
該上面側経糸の隣に、これら３本の経地糸接結糸が寄り合って上面側表面に経糸１本分の組織を形成することを特徴とする工業用二層織物。
２．  ３本の経地糸接結糸のうち、１本の経地糸接結糸が上面側緯糸の上側を通っているところでは、他の２本の経地糸接結糸はその上面側緯糸を含む３本以上の上面側緯糸の下側を通る組織である、１項に記載の工業用二層織物。
３．  １本の上面側経糸と３本の経地糸接結糸の他に、１本の上面側経糸と１本の下面側経糸が上下に配置された経糸の組が配置された、１項または２項に記載されている工業用二層織物。
４．  ３本の経地糸接結糸の組織が同じか、または異なる組織である、１項ないし３項のいずれか１項に記載されている工業用二層織物。
５．  ３本の経地糸接結糸が寄り合って上面側表面に経糸１本分の組織を形成しており、該経地糸接結糸と上面側経糸とが上面側緯糸と織り合わされて、上面側表面に平織組織、または綾織組織、または朱子織組織、または１本の上面側緯糸の上側を通り、連続する４本の上面側緯糸の下側を通り、１本の上面側緯糸の上側を通り、連続する２本の上面側緯糸の下側を通る１／４−／１／２組織、または２本の上面側緯糸の上側を通り、２本の上面側緯糸の下側を通る２／２組織を形成する、１項ないし４項のいずれか１項に記載されている工業用二層織物。
６．  下面側緯糸が連続する２本の下面側経糸及び／又は経地糸接結糸の上側を通り、次いで連続する２本以上の下面側経糸及び／又は経地糸接結糸の下側を通る組織である、１項ないし５項のいずれか１項に記載されている工業用二層織物。
７．  下面側緯糸が１本の下面側経糸又は経地糸接結糸の上側を通り、次いで連続する２本以上の下面側経糸及び／又は経地糸接結糸の下側を通る組織である、１項ないし５項のいずれか１項に記載されている工業用二層織物。」
に関する。
織物の組織を表わす平織り等の用語は、織物の組織だけでなく、糸の組織をも言う。例えば、経糸が緯糸と織り合わされて緯糸の上を通り、次の緯糸の下を通る組織の繰り返しにより、経糸は平織りである。
【発明の効果】
【０００６】
本発明の工業用二層織物は、１本の上面側経糸と隣接した３本の経地糸接結糸を有し、３本の経地糸接結糸が寄り合って上面側表面に経糸１本分の組織を形成する工業用二層織物で、組織、ナックルの高さが均一であるため表面性に優れ、また従来の織物に比べて織物層内に斜め方向の空間が多く存在するため通気性、ろ水性に優れた織物とすることができる。
【発明を実施するための最良の形態】
【０００７】
本発明の工業用織物は、上面側層と下面側層からなり、上面側層が上面側緯糸と下面側緯糸の両方と織り合わされて上下層を接結する経地糸接結糸と、上面側経糸と、上面側緯糸とから構成されており、下面側層が経地糸接結糸と、下面側経糸と、下面側緯糸とから構成されている。そして、１本の上面側経糸と３本の経地糸接結は隣り合って配置されており、経地糸接結糸はそれぞれ１本または連続する２本の上面側緯糸の上側を通って上面側表面にナックルを形成する組織である。３本の経地糸接結糸は交代で上面側表面に現れ異なる上面側緯糸の上側を通り、３本の経地糸接結糸が上面側表面に形成したナックルとナックルの間には、少なくとも１本の上面側緯糸が存在しており、上面側経糸の隣に、これら３本の経地糸接結糸が寄り合って上面側表面に経糸１本分の組織を形成する工業用二層織物である。
本明細書において、３本の経地糸接結糸が「寄り合う」とは、通常等間隔で配置されるべき経糸が組織による力の作用から、３本の経地糸接結糸が上面側緯糸の上側に形成するナックルが、ほぼ一直線上になることを示している。この力の作用については後ほど実施例で説明する。
本発明の織物は経地糸接結糸を用いた２層織物であり、織物使用上の縦方向の糸で接結することによって、常に張力がかかった状態で使用されることとなるため、上下層が緩んで内部摩耗が発生したりすることがない。また、単に接結するだけの付加的な接結糸と比べ、経地糸接結糸は表面を形成する経糸として機能するため付加的なマークの発生もない。さらに、付加的な接結糸が存在しないため、打ち込み本数を増やすことができ、繊維支持性にも優れたものとなる。
また、従来の織物では隣接する２本の経地糸接結糸が交差することで織物内部の空間を塞いでしまい通気性、ろ水性に問題を与えていたが、本発明の織物では３本の経地糸接結糸が交代で上面側表面に現れ、１本の経地糸接結糸が上面側緯糸の上側を通っているとき、他の２本の経地糸接結糸は上面側緯糸と下面側緯糸の間か、下面側緯糸の下側に存在しているので、３本の経地糸接結糸の間に斜めの空間ができ、ろ水性、通気性に優れた織物となる。
【０００８】
ナックルとは、上面側経糸、経地糸接結糸、下面側経糸が１本又は２本の緯糸の上、または下を通って緯糸と交絡して形成される経糸が降曲して上面側表面または下面側表面に突出する部分をいい、上面側層では上面側緯糸の上、下面側層では下面側緯糸の下に形成される。上面側経糸は上面側緯糸と織り合わされて上面側表面組織を形成するものであり、経地糸接結糸は上面側緯糸及び下面側緯糸の両方と織り合わされ、上面側表面組織の一部、下面側表面組織の一部を構成するもので、隣接する３本の経地糸接結糸が寄り合って上面側表面に上面側経糸１本分の組織を形成する。また、経地糸接結糸は上下層を織り合わせる接結糸としても機能する。
本発明の織物は、１本の上面側経糸と３本の経地糸接結糸が隣接配置してなる織物であるが、これらの経糸の他に、上面側緯糸と織り合わされる上面側経糸、そして下面側緯糸と織り合わされる下面側経糸からなる経糸の組を配置してもよい。経地糸接結糸は上下層を織り合わせるために必ず必要であり、織物の完全組織の中で少なくとも１セット以上必要である。もちろん、経地糸接結糸の配置割合を多くすれば接結力が向上するが、完全組織の中に１セット以上配置すれば問題はない。１セットとは隣接する１本の上面側経糸と３本の経地糸接結糸を示し、２セットと表現した場合には１セットがもう１つ存在するものをいう。セット数が増えることで経地糸接結糸の本数が増えるため、上下層の接結強度は向上する。例えば１６シャフトの完全組織では、１本の上面側経糸と３本の経地糸接結糸を１セット配置し、残りを経糸の組とすればよい。つまり、１セットと６組の経糸の組からなる織物となり、２セットとすれば経糸の組を４組配置することとなり、３セットとすれば経糸の組を２組配置することとなる。４セットとすれば経糸の組は存在しなくなるため下面側経糸も配置されないこととなる。もちろん、２０シャフト、２４シャフト等、シャフト数は限定されることもなく、経糸の組との配置割合もどのようなものであっても構わない。
シャフトとは完全組織を構成する経糸を上げ下げする綜絖の枚数であり、シャフト数とは完全組織を構成する経糸の本数である。例えば８本の上面側経糸と８本の下面側経糸から完全組織が形成される二層織物では１６シャフトとなる。
【０００９】
本発明において、１本の上面側経糸と３本の経地糸接結は隣り合って配置されているが、それは絶対的な条件であり、しかも、経地糸接結糸が３本隣接している必要がある。例えば、３本の経地糸接結糸の間に１本の上面側経糸が配置された配置ではだめである。それは、３本の経地糸接結糸が寄り合って上面側表面に１本の上面側経糸と同じ表面組織を形成するためである。そのためには３本の経地糸接結糸が隣接配置されていなくてはならない。しかも、３本の経地糸接結糸の隣には１本の上面側経糸を配置させる必要があり、上面側経糸が２本であってはならない。これは製織上の問題である。つまり、本発明の織物は経糸の組のように１本の上面側経糸と１本の下面側経糸が上下二重に配置されていることを基本としている。そのため、隣接する１本の上面側経糸と３本の経地糸接結糸は、本来配置されるべき２本の上面側経糸と２本の下面側経糸の代わりに配置されたものである。もし、３本の経地糸接結糸だけだった場合や、３本の経地糸接結糸と２本の上面側経糸の組み合わせだった場合には、２本の上面側経糸と２本の下面側経糸の代わりにはならない。経地糸接結糸は上面側経糸、下面側経糸が本来配置されるべきところに代わって配置されるものであるため、それに応じた本数である必要がある。これは当業者であれば周知のことである。それ故、本発明の１本の上面側経糸と３本の経地糸接結糸は、後に示す実施例の意匠図で１本の上面側経糸と１本の経地糸接結糸を１つの列に重ねて示し、そして２本の地糸接結糸を１つの列に重ねて示した。これは、１本の上面側経糸と下面側経糸が１つの列に重ねて示してあるのと同じ考えであり、上面側経糸、下面側経糸をそれぞれ経地糸接結糸として置き換えれば理解しやすい。ただし、実際の織物ではこれらはきちんと列毎等間隔で配置されているわけではなく、寄り合ったり離れたりしている。
【００１０】
そして、それぞれの経地糸接結糸は１本または連続する２本の上面側緯糸の上側を通って上面側表面にナックルを形成する組織である。３本の経地糸接結糸は同じ組織であっても異なる組織であっても構わない。特に、経地糸接結糸の組織を同じ組織、あるいは向きを左右逆にした鏡像組織とすると、さらに上面側緯糸の引き込みが均一となり表面に高さが均一なナックルを形成することができ、さらに製織上張力バランスがほぼ等しくなるため製織の際に調整しやすくなり、織機のビーム数も増やす必要がないため好ましい。
特に２本の経地糸接結糸が同じ組織で、他の１本の経地糸接結糸が異なる組織としてもよい。そして、３本の経地糸接結糸は交代で上面側表面に現れ異なる上面側緯糸の上側を通る組織とする。
そして、３本の経地糸接結糸が寄り合って上面側経糸１本分の組織と同じ表面組織を形成するのであるが、この３本の経地糸接結糸によって上面側表面に形成されたナックルとナックルの間に、少なくとも１本の上面側緯糸が存在する組織とする。特に１本の経地糸接結糸が上面側緯糸の上側を通っている部分では、他の２本の経地糸接結糸はその上面側緯糸を含む３本以上の上面側緯糸の下側を通る組織とするとよい。これは３本を寄り合わせ１本の上面側経糸として機能させるためである。もし、３本の経地糸接結糸のうち、２本が隣接している上面側緯糸の上側をそれぞれ通る組織とした場合、経糸が上下することによって生じる縦方向、上下方向に引っ張る力、引っ張られる力、そしてそれらによって生じる、緯糸が上下する構造上の力の作用等により、隣接する経地糸接結糸のナックルは反発して離れてしまい１本の経糸のようにはならない。３本が形成するナックルが１つのライン上に寄せ集まることで、あたかも１本の上面側経糸が次々に上面側表面にナックルを形成しているようにするためには、ナックルを離して配置することが重要である。
【００１１】
また、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、それらにより上面側緯糸は下からも押し上げられ、経地糸接結糸が上面側緯糸の上側を通る部分の緯糸の引き込みを防止することができる。それによって、経地糸接結糸が上面側表面に形成するナックルと、上面側経糸が形成するナックルとの高低差が極めて小さくなるため、上面側表面に均一な高さのナックルが形成される。
同様に、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。
３本の経地糸接結糸の組織の具体的な説明をする。例えば、３本の経地糸接結糸を寄り合わせて１本の上面側緯糸の上側、連続する３本の上面側緯糸の下側を通る１／３組織とする。１／３組織とするためには、例えば３本の経地糸接結糸のいずれかが、４本目、８本目、１２本目、１６本目の上面側緯糸の上側を通る組織となる。そのため、１本の経地糸接結糸は４本目と１２本目の上面側緯糸の上側を通り、他の経地糸接結糸は８本目の上面側緯糸の上側を通り、他の経地糸接結糸は１６本目の上面側緯糸の上側を通る組織等とすればよい。もちろん、どの糸がどの緯糸の上を通るかは適宜選択できる。そして、いずれの経地糸接結糸も上面側緯糸と下面側緯糸の両方と織り合わせる必要があるため、上面側緯糸の上側を通っている以外のところで少なくとも１本の下面側緯糸の下側を通る組織とする。そして、その３本の経地糸接結糸の隣には上面側経糸が同じく１本の上面側緯糸の上側を通り、連続する３本の上面側緯糸の下側を通る組織を繰り返した組織を形成している。
【００１２】
上面側表面に形成される組織は特に限定されずどのような組織であっても構わない。例えば、経糸が１本の上面側緯糸の上を通り、次いで連続する４本の上面側緯糸の下を通り、次いで１本の上面側緯糸の上を通り、２本の上面側緯糸の下を通る１／４−１／２組織等がある。その他、１本の緯糸の上、下を交互に通る平織組織や、１本の緯糸の上側を通り、次いで３本の緯糸の下側を通る１／３組織を緯糸１本分シフトして配置した綾織組織や、１／３組織を変則にシフトとした朱子織組織等とすればよい。上面側経糸は１本でこれらの組織を構成するため、この通りの組織であればよいが、３本の経地糸接結糸でこれらの組織を形成するところでは、各経地糸接結糸の組織やそれらの組み合わせ等十分考慮する必要がある。
下面側表面組織についても特に限定はなく、例えば下面側緯糸が連続する２本の下面側経糸及び／又は経地糸接結糸の上側を通り、次いで連続する２本以上の下面側経糸及び／又は経地糸接結糸の下側を通って下面側表面に下面側緯糸のロングクリンプを形成する組織等が好ましい。特に３本の経地糸接結糸の部分では、２本の経地糸接結糸が交互に１本分の下面側経糸と同じ組織を形成するものとし、１本の経地糸接結糸が１本分の下面側経糸と同じ組織を形成するものとすることもできる。それらは上面側表面組織との兼ね合いで考慮する必要がある。
【００１３】
下面側の隣り合う２本の経糸が１本の下面側緯糸を同時に織り込む組織とすることで、下面側緯糸ロングクリンプがさらに表面に突出する構造となるため耐摩耗性が向上し、同時に剛性も向上する。さらに１本の経糸の右隣の経糸と同時に１本の下面側緯糸を下から織り込んだ後、その１本の経糸の左隣の経糸と同時に他の１本の下面側緯糸を下から織り込む組織とすると、各下面側の経糸は右に左にと蛇行したジグザグ配置となる。この組織は、斜め剛性が向上する他、上面側の経糸と下面側の経糸が重なる部分と重ならない部分が混在することとなるため、ランダムな大きさや形状の網目ができることによって段階的に脱水させることができ、脱水マークの発生、ワイヤー上のシート原料の刺さり込み、繊維や填料等の抜けを抑制することができる。
その他、２本の隣接する下面側の経糸が、同じ上面側緯糸の上、下を通って、下面側緯糸がロングクリンプを形成する組織であってもよい。
上面側緯糸と下面側緯糸の配置割合についても特に限定はなく、抄紙用織物では上面側表面を緻密な構造とした方が繊維支持性、表面性の面から好ましいため密とし、下面側表面は耐摩耗性向上を目的として線径の大きい緯糸を使用した方がよいため、粗とすることが好ましい。例えば、上面側緯糸と下面側緯糸を２：１、４：３、３：２等の割合で配置する等がある。もちろん、１：１の割合であってもよい。
そして、上面側表面には上面側緯糸間に上面側緯糸よりも線径の小さい補助緯糸を配置してもよい。例えば上面側緯糸と補助緯糸を交互に配置し、補助緯糸が複数本の経糸の上側を通るロングクリンプを形成する組織とすることで、緯糸の繊維支持性を向上させる効果がある。
【００１４】
構成糸の線径については特に限定はないが、緻密で平滑な表面とするためには上面側表面を構成する上面側緯糸、上面側経糸は比較的線径の小さいものである方が好ましい。そして、特に表面性を重視する用途においては、経地糸接結糸も上面側経糸と同径の糸を用いることが好ましい。上面側経糸と経地糸接結糸に線径差があると、径の大きい方の糸が上面側表面に突出して、紙にワイヤーマークを付与してしまうことがあり好ましくない。上面側経糸と経地糸接結糸の線径が同じであれば上面側の経糸ナックルの高さがほぼ同じとなるため、比較的均一な表面を形成することができる。しかし、耐摩耗性を考慮するのであれば、経地糸接結糸と下面側経糸を同線径としても構わない。
マシンやロール接触面側となる下面側表面は剛性や耐摩耗性が必要とされるため、下面側緯糸、下面側経糸は比較的線径の大きいものである方が好ましい。
【００１５】
本発明に使用される糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらを撚り合わせる等して組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロ、アラミド、ポリエーテルエーテルケトン、ポリエチレンナフタレート、ポリテトラフルオロエチレン、綿、ウール、金属等が使用できる。もちろん、共重合体やこれらの材質に目的に応じてさまざまな物質をブレンドしたり含有させた糸を使用しても良い。
抄紙用ワイヤーとしては一般的には、上面側経糸、下面側経糸、経地糸接結糸、上面側緯糸には剛性があり、寸法安定性に優れるポリエステルモノフィラメントを用いるのが好ましい。また、耐摩耗性が要求される下面側緯糸にはポリエステルモノフィラメントとポリアミドモノフィラメントを交互に配置する等、交織するのが剛性を確保しつつ耐摩耗性を向上できて好ましい。
【実施例】
【００１６】
発明の実施例を図面を参照して説明する。これらはその他の経糸の列においても共通で、全ての意匠図で共通している。
意匠図の都合上、経糸１は上面側経糸１と経地糸接結糸１を示し、その隣の経糸２は、組織の異なる２本の経地糸接結糸を示す。
また組糸の組では、１つの列に上面側経糸と下面側経糸が示されている。
図１〜２３は本発明の実施例であって、意匠図、経糸に沿った断面図を示している。図３は実施例１の意匠図の上面側の表面図である。
意匠図とは織物組織の最小の繰り返し単位であって、この完全組織が上下左右につながって織物全体の組織が形成される。意匠図において、経糸はアラビア数字、例えば１、２、３で示し、そのうち上面側経糸と下面側経糸からなる経糸の組の場合と、上面側経糸と経地糸接結糸の組、２本の経地糸接結糸の組の場合がある。緯糸はダッシュを付したアラビア数字、例えば１´、２´、３´で示し、特に上面側緯糸についてはｕを付した１´ｕ、２´ｕ、３´ｕで示し、下面側緯糸についてはｄを付した１´ｄ、２´ｄ、３´ｄで示した。配置比率によって上面側緯糸と下面側緯糸が上下に配置されている場合と、上面側緯糸のみの場合がある。
また、×印は上面側経糸が上面側緯糸の上側に位置していることを示し、□印は下面側経糸が下面側緯糸の下側に位置していることを示す。●印は経地糸接結糸が上面側緯糸の上側に位置していることを示し、○印はその経地糸接結糸が下面側緯糸の下側に位置していることを示す。そして、◆印は経接経地糸結糸が上面側緯糸の上側に位置していることを示し、◇印はその経地糸接結糸が下面側緯糸の下側に位置していることを示す。
意匠図では糸が上下に正確に重なって配置されることになっているが、これは図面の都合上であって実際の織物ではずれて配置されていることがある。緯糸については配置比率から一部上面側緯糸の下に下面側緯糸が配置されていないところもある。
特に、１本の上面側経糸と３本の経地糸接結糸が隣接している部分を、意匠図上では上面側経糸と経地糸接結糸の組と、２本の経地糸接結糸の組を隣接配置したことで表した。意匠図上では３本の経地糸接結糸が寄り合っていることはわからないが、経糸に沿った断面図や上面側表面の平面図を見ればそれらが寄り合って配置されることがわかる。
【００１７】
（実施例１）
図１は本発明の実施例１の織物の意匠図である。図２は図１の意匠図の上面側経糸１と、経地糸接結糸１そして２本の経地糸接結糸２の断面図を示したもので、図３は図１の意匠図をもとに製織された織物の上面側からみた平面図である。図１の意匠図で説明の都合上１は経糸１と経地糸接結糸１の２つを表わしている。６も同じである。また経糸２は２本の経地糸接結糸を表している。経糸７も同じである。この織物は２セットの１本の上面側経糸と３本の経地糸接結糸を配置した１６シャフトの２層織物である。経糸１、２の部分で１セット、経糸６、７の部分でもう１セットである。その他の経糸３、４、５、８は上面側経糸と下面側経糸からなる経糸の組である。上面側緯糸と下面側緯糸の配置割合は２：１である。
図１の意匠図において、上面側表面は、１本の上面側緯糸の上を通り、次いで連続する４本の上面側緯糸の下を通り、次いで１本の上面側緯糸の上を通り、２本の上面側緯糸の下を通る１／４−１／２組織の経糸組織からなり、上面側緯糸は１本の上面側経糸又は下経地糸接結糸の下側を通った後、３本の上面側経糸及び／又は下経地糸接結糸の上側を通る組織を繰り返した組織とした。具体的には、上面側表面は、上面側経糸１は１本の上面側緯糸１´ｕの上を通り、次いで連続する４本の上面側緯糸２´ｕ、３´ｕ、４´ｕ、５´ｕの下を通り、次いで１本の上面側緯糸６´ｕの上を通り、２本の上面側緯糸７´ｕ、８´ｕの下を通り、１本の上面側緯糸９´ｕの上を通り、次いで連続する４本の上面側緯糸１０´ｕ、１１´ｕ、１２´ｕ、１３´ｕの下を通り、次いで１本の上面側緯糸１４´ｕの上を通り、２本の上面側緯糸１５´ｕ、１６´ｕの下を通る１／４−１／２組織を繰り返したものである。
【００１８】
３本の経地糸接結糸が寄り合って上面側表面に形成する組織も同じ１／４−１／２組織である。それを構成する３本の経地糸接結糸の組織は、図２の経糸に沿った断面図をみてわかるように、斜線で塗りつぶされた経地糸接結糸１は上面側緯糸３´ｕの上を通り、その後下面側緯糸５´ｄと１１´ｄの下側を通る組織としている。そして、白抜きの経地糸接結糸２は下面側緯糸５´ｄの下側を通った後、上面側緯糸８´ｕと１６´ｕの上側を通る組織としている。そして、点で塗りつぶした経地糸接結糸２は上面側緯糸１１´ｕの上側を通り、次いで下面側緯糸１５´ｄの下側を通る組織としている。いずれも１本の経地糸接結糸が１本の上面側緯糸の上側を通っているところでは、他の２本の経地糸接結糸は上面側緯糸の下側に存在しており、各経地糸接結糸が上面側表面に形成するナックルは緯糸２本、または４本離れている。このように、３本の経地糸接結糸によって上面側表面に形成されたナックルとナックルの間に、少なくとも１本の上面側緯糸が存在する組織とすることで、経地糸接結糸同士を反発させることなく、３本の経地糸接結糸が形成するナックルを１つのライン上に寄せ集めることができる。その結果、上面側表面にあたかも１本の上面側経糸が次々にナックルを形成しているようにみえる。
また、経地糸接結糸が上面側緯糸の上を通る接結部では上面側緯糸を下側に引き込もうとするが、しかし、本発明においてはその引き込み部分で他の経地糸接結糸が上面側緯糸の下側を通って上面側緯糸を下から支えているため、接結部の落ち込みはなく、ナックルの高さが均一となる。
【００１９】
図３の平面図をみると、上面側経糸１、そして３本の経地糸接結糸によって形成された経糸組織、そして上面側経糸３は、ほぼ等間隔で配置されているが、これについて説明する。
まず、２本の経地糸接結糸２同志が寄り合う理由についてだが、一方の経地糸接結糸の上面側ナックルは意匠図上では●で示されており、上面側緯糸８´ｕと１６´ｕの上側に形成されている。そして、その隣の列の上面側経糸１では、上面側ナックルが×で示されており、上面側緯糸１´ｕ、６´ｕ、９´ｕ、１４´ｕの上に形成されている。そのため、●印の上面側緯糸８´ｕ上のナックルは、近接する上面側経糸１の×印の上面側緯糸９´ｕ上のナックルと反発し合い、それによって右方向に行こうとする。同様に上面側緯糸１６´ｕ上のナックルも近接する上面側経糸１の上面側緯糸１´ｕ上のナックルの影響で右に行こうとする。
そして、もう一方の◆で示された経地糸接結糸２の上面側ナックルも、上面側緯糸１１´ｕの上に形成されている。そして、その隣の列の上面側経糸３では、上面側ナックルが×で示されており、上面側緯糸２´ｕ、５´ｕ、１０´ｕ、１３´ｕの上に形成されている。そのため、◆印の上面側緯糸１１´ｕ上のナックルは、近接する上面側経糸３の上面側緯糸１０´ｕ上のナックルと反発し合い、それによって左方向に行こうとする。
これにより２本の経地糸接結糸は、上面側経糸１と上面側経糸３のほぼ真ん中あたりで２本がくっつき合って、ナックルがほぼ一直線上に配置される。
そして、それらの２本の経地糸接結糸２と経地糸接結糸１が寄り合う理由については、その隣の経地糸接結糸１は、上面側緯糸３´ｕ上にナックルを形成しているが、２本の経地糸接結糸２が上面側緯糸１´ｕ〜７´ｕ間に上面側ナックルを形成していないため上面側にスペースが形成される。そのため、経地糸接結糸１はそれを補うために経地糸接結糸２の方に寄ろうとする。また、経地糸接結糸１の隣の列にある上面側経糸８が上面側緯糸４´ｕの上に形成したナックルの影響も起因している。上記の現象と同様に●印の上面側緯糸３´ｕ上のナックルは、近接する上面側経糸８の上面側緯糸４´ｕ上のナックルと反発し合い、それによって右方向に行こうとする。これにより、２本の経地糸接結糸２に経地糸接結糸１のナックルが取り込まれるような形となり、これら３本によって１本の経糸に形成されたかのような、ほぼ一直線上のナックルが形成され、且つ３本の上面側経糸のように等間隔で配置されるのである。もちろんその他の、隣接する１本の上面側経糸と３本の経地糸接結糸においても同じである。
そして、経地糸接結糸１と２本の経地糸接結糸２により、上面側表面は２本の上面側緯糸１´ｕ、２´ｕの下を通り、１本の上面側緯糸３´ｕの上を通り、次いで連続する４本の上面側緯糸４´ｕ、５´ｕ、６´ｕ、７´ｕの下を通り、次いで１本の上面側緯糸８´ｕの上を通り、２本の上面側緯糸９´ｕ、１０´ｕの下を通り、次いで１本の上面側緯糸１１´ｕの上を通り、次いで連続する４本の上面側緯糸１２´ｕ、１３´ｕ、１４´ｕ、１５´ｕの下を通り、次いで１本の上面側緯糸１６´ｕの上を通る、１／４−１／２組織を繰り返したものである。３本の経地糸接結糸が協働して上面側表面に、上面側経糸１の組織と同じ１／４−１／２組織を構成している。
さらに、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。
【００２０】
下面側表面は下面側の経糸が、図１の経糸１で明らかなように、下緯糸５´で下を通り、７´９´の上を通り、１１´の下を通り、１３´、１５´、１´、３´の上を通って４本の下面側緯糸の上、１本の下面側緯糸の下、２本の下面側緯糸の上、１本の下面側緯糸の下を通る４／１−２／１組織であり、下面側緯糸は隣接する２本の下面側の経糸の上側を通り、次いで連続する６本の下面側の経糸の下側を通って下面側表面に緯糸のロングクリンプを形成する組織とした。下面側表面に緯糸のロングクリンプを形成する組織とすることで耐摩耗性に優れた織物となる。下面側の経糸については、２本の経地糸接結糸が組になって１本分の下面側経糸組織を形成したり、１本の経地糸接結糸が１本分の下面側経糸組織を形成したり、下面側経糸が経糸組織を形成しているものがある。例えば、図１の経地糸接結糸１は下面側緯糸と織り合わされて下面側表面に下面側経糸１本分の組織を形成している。そして、２本の経地糸接結糸２ではこれらが交互に下面側緯糸の下側を通って、下面側経糸１本分の組織を形成している。そして、下面側経糸３では下面側緯糸と織り合わされて下面側経糸１本分の組織を形成している。このようにして、下面側表面に同じ長さの下面側緯糸ロングクリンプを形成することができる。
また、下面側緯糸は隣接する２本の経糸により下側から織り込まれる組織であるため剛性が向上し、下面側表面にロングクリンプが突出し耐摩耗体積が増えて耐摩耗性に優れたものとなる。そして、下面側表面を形成する経糸が下面側緯糸を下面側から織り込む部分で隣り合う左右の経糸と交互に接近するジグザグ配置とした。ジグザグ配置としたことにより、経糸は左右に蛇行し、織物の斜め方向の剛性が向上する。そして、上面側の経糸と下面側の経糸が重なる部分と重ならない部分が混在することとなる。ランダムな大きさや形状の網目ができることによって段階的に脱水させることができ、脱水マークの発生、ワイヤー上のシート原料の刺さり込み、繊維や填料等の抜けを抑制することができる。
【００２１】
例えば、下面側経糸４においては、右隣に隣接配置している下面側経糸５と下面側緯糸３´ｄの下側でナックルを形成し、その後左隣に隣接配置している下面側経糸３と下面側緯糸９´ｄの下側でナックルを形成している。すると、下面側経糸４は下面側緯糸３´ｄとの交点では右側に寄り、下面側緯糸９´ｄとの交点では左側に寄りジグザグ配置となる。上面側表面では上面側経糸、経地糸接結糸が下面側の経糸と同じジグザグ配置を構成する組織でないため、ある部分では上下の経糸が重なり、ある部分では上下の経糸が重ならない構造となり、上側から下側に貫通する脱水孔の形状もランダムとなることで、部分的な急激脱水を抑制できる。上記では下面側経糸４についてのみ説明したが、その他の下面側経糸、経地糸接結糸においても同様のランダム構造となっており、織物全体として同様な表面性が得られる。
【００２２】
（実施例２）
図４は本発明の実施例２の織物の意匠図である。図５は図４の意匠図の上面側経糸１の断面図と、経地糸接結糸１と２本の経地糸接結糸２の断面図であって、これら３本の経地糸接結糸が寄り合って上面側表面に経糸１本分の組織を形成している。
図４の意匠図において、１、５が上面側経糸と経地糸接結糸であり、２、６が夫々２本の経地糸接結糸である。そして、３、４、７、８は上面側経糸、下面側経糸からなる経糸の組である。
上面側表面は、実施例１と同じ１／４−１／２組織の経糸、１／３組織の緯糸からなる。経地糸接結糸１と２本の経地糸接結糸２の各１本では上面側表面に１／４−１／２組織を形成してはいないが、３本を寄り合わせることで上面側表面に上面側経糸１の組織と同じ１／４−１／２組織が形成される。実施例１と上面側表面組織、下面側表面組織は同じであるが、それを構成する経地糸接結糸の組織が異なる。
経地糸接結糸が上面側緯糸の上を通る部分では上面側緯糸を下側に引き込もうとするが、しかし、本発明においてはその引き込み部分で他の経地糸接結糸が上面側緯糸の下側を通って上面側緯糸を下から支えているため、接結部の落ち込みはなく、ナックルの高さが均一となる。さらに、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。そして、経地糸接結糸は張力の掛かる縦方向の糸であるため、接結力に優れ、また付加的な接結糸が存在しないため上面側表面組織を崩すことがなく、均一な表面となる。
下面側表面は実施例１と同じ４／１−２／１組織であり、下面側緯糸は隣接する２本の下面側の経糸の上側を通り、次いで連続する６本の下面側の経糸の下側を通って下面側表面に緯糸のロングクリンプを形成する組織とした。下面側経糸がジグザグ配置であるため、斜め方向の剛性が向上する。そして、上面側の経糸と下面側の経糸が重なる部分と重ならない部分が混在することとなる。ランダムな大きさや形状の網目ができることによって段階的に脱水させることができ、脱水マークの発生、ワイヤー上のシート原料の刺さり込み、繊維や填料等の抜けを抑制することができる。
【００２３】
（実施例３）
図６は本発明の実施例３の織物の意匠図である。図７は図６の意匠図の上面側経糸１の断面図と、経地糸接結糸１と２本の経地糸接結糸２の断面図であって、これら３本の経地糸接結糸が寄り合って上面側表面に経糸１本分の組織を形成している。
図６の意匠図において、１、５がそれぞれ上面側経糸と経地糸接結糸の２本の糸を示し、２、６が夫々２本の経地糸接結糸である。そして、３、４、７、８は上面側経糸、下面側経糸からなる経糸の組である。
上面側表面は、実施例１と同じ１／４−１／２組織の経糸、１／３組織の緯糸からなる。経地糸接結糸１と２本の経地糸接結糸２の各１本では上面側表面に１／４−１／２組織を形成してはいないが、３本を寄り合わせることで上面側表面に上面側経糸１の組織と同じ１／４−１／２組織が形成される。実施例１、２と上面側表面組織は同じであるが、下面側表面組織が異なる。
経地糸接結糸が上面側緯糸の上を通る部分では上面側緯糸を下側に引き込もうとするが、しかし、本発明においてはその引き込み部分で他の経地糸接結糸が上面側緯糸の下側を通って上面側緯糸を下から支えているため、接結部の落ち込みはなく、ナックルの高さが均一となる。さらに、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。そして、経地糸接結糸は張力の掛かる縦方向の糸であるため、接結力に優れ、また付加的な接結糸が存在しないため上面側表面組織を崩すことがなく、均一な表面となる。
下面側表面は１本の下面側緯糸の下側を通った後、連続する３本の下面側緯糸の上側を通る組織であり、下面側緯糸は１本の下面側の経糸の上側を通り、連続する３本の下面側の経糸の下側を通り、次いで１本の下面側の経糸の上側を通り、連続する３本の下面側の経糸の下側を通り、下面側表面に緯糸のロングクリンプを形成する組織とした。そのため、耐摩耗性に優れる組織である。
【００２４】
（実施例４）
図８は本発明の実施例４の織物の意匠図である。図９は図８の意匠図の上面側経糸１の断面図と、経地糸接結糸１と、２本の経地糸接結糸２の断面図であって、これら３本の経地糸接結糸が寄り合って上面側表面に経糸１本分の組織を形成している。
図８の意匠図において、１、５は夫々が上面側経糸と経地糸接結糸であり、２、６の夫々が２本の経地糸接結糸である。そして、３、４、７、８は上面側経糸、下面側経糸からなる経糸の組である。説明の都合上、経糸１〜８に夫々２本の糸が含まれる。
上面側表面は、経糸が１本の上面側緯糸の上、下を交互に通る平織組織が形成されている。経地糸接結糸１と２本の経地糸接結糸２の各組織は上面側表面に平織組織を形成してはいないが、３本を寄り合わせることで上面側表面に上面側経糸１の組織と同じ１／１組織が形成される。
経地糸接結糸が上面側緯糸の上を通る部分では上面側緯糸を下側に引き込もうとするが、しかし、本発明においてはその引き込み部分で他の経地糸接結糸が上面側緯糸の下側を通って上面側緯糸を下から支えているため、接結部の落ち込みはなく、ナックルの高さが均一となる。さらに、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。そして、経地糸接結糸は張力の掛かる縦方向の糸であるため、接結力に優れ、また付加的な接結糸が存在しないため上面側表面組織を崩すことがなく、均一な表面となる。
下面側表面は実施例１と同じ４／１−２／１組織であり、下面側緯糸は隣接する２本の下面側の経糸の上側を通り、次いで連続する６本の下面側の経糸の下側を通って下面側表面に緯糸のロングクリンプを形成する組織とした。下面側経糸がジグザグ配置であるため、斜め方向の剛性が向上する。そして、上面側の経糸と下面側の経糸が重なる部分と重ならない部分が混在することとなる。ランダムな大きさや形状の網目ができることによって段階的に脱水させることができ、脱水マークの発生、ワイヤー上のシート原料の刺さり込み、繊維や填料等の抜けを抑制することができる。
【００２５】
（実施例５）
図１０は本発明の実施例５の織物の意匠図である。図１１は図１０の意匠図の上面側経糸１の断面図と、経地糸接結糸１と２本の経地糸接結糸２の断面図であって、これら３本の経地糸接結糸が寄り合って上面側表面に経糸１本分の組織を形成している。
図１０の意匠図において、１、５が夫々上面側経糸と経地糸接結糸であり、２、６が夫々２本の経地糸接結糸である。そして、３、４、７、８は上面側経糸、下面側経糸からなる経糸の組である。説明の都合上経糸１〜８は夫々２本の糸が含まれている。
上面側表面は、実施例５と同じで経糸が１本の上面側緯糸の上、下を交互に通る平織組織が形成されている。経地糸接結糸１と２本の経地糸接結糸２の各１本では上面側表面に平織組織を形成してはいないが、３本を寄り合わせることで上面側表面に上面側経糸１の組織と同じ１／１組織が形成される。
経地糸接結糸が上面側緯糸の上を通る部分では上面側緯糸を下側に引き込もうとするが、しかし、本発明においてはその引き込み部分で他の経地糸接結糸が上面側緯糸の下側を通って上面側緯糸を下から支えているため、接結部の落ち込みはなく、ナックルの高さが均一となる。さらに、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。そして、経地糸接結糸は張力の掛かる縦方向の糸であるため、接結力に優れ、また付加的な接結糸が存在しないため上面側表面組織を崩すことがなく、均一な表面となる。
下面側表面は下面側経糸が１本の下面側緯糸の下側を通った後、連続する３本の下面側緯糸の上側を通る組織を繰り返したものであり、隣接する２本の下面側経糸が同じ下面側緯糸の上、下を通り、同じ組織を形成している。そして、下面側緯糸は２本の下面側の経糸の上側を通り、連続する６本の下面側の経糸の下側を通って下面側表面に緯糸のロングクリンプを形成する組織とした。そのため、耐摩耗性に優れる組織である。
【００２６】
（実施例６）
図１２は本発明の実施例６の織物の意匠図である。図１３は図１２の意匠図の上面側経糸１の断面図と、経地糸接結糸１と２本の経地糸接結糸２の断面図であって、これら３本の経地糸接結糸が寄り合って上面側表面に経糸１本分の組織を形成している。
図１２の意匠図において、１、５が夫々上面側経糸と経地糸接結糸であり、２、６が夫々２本の経地糸接結糸である。そして、３、４、７、８は上面側経糸、下面側経糸からなる経糸の組である。説明の都合上経糸１〜８は夫々２本の糸を含んでいる。
上面側表面は、経糸が２本の上面側緯糸の上、２本の上面側緯糸の下を通る２／２組織が形成されている。経地糸接結糸１と２本の経地糸接結糸２の各１本では上面側表面に２／２組織を形成してはいないが、３本を寄り合わせることで上面側表面に上面側経糸１の組織と同じ２／２組織が形成される。
経地糸接結糸が上面側緯糸の上を通る部分では上面側緯糸を下側に引き込もうとするが、しかし、本発明においてはその引き込み部分で他の経地糸接結糸が上面側緯糸の下側を通って上面側緯糸を下から支えているため、接結部の落ち込みはなく、ナックルの高さが均一となる。さらに、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。そして、経地糸接結糸は張力の掛かる縦方向の糸であるため、接結力に優れ、また付加的な接結糸が存在しないため上面側表面組織を崩すことがなく、均一な表面となる。
下面側表面は実施例１と同じ４／１−２／１組織であり、下面側緯糸は隣接する２本の下面側の経糸の上側を通り、次いで連続する６本の下面側の経糸の下側を通って下面側表面に緯糸のロングクリンプを形成する組織とした。下面側経糸がジグザグ配置であるため、斜め方向の剛性が向上する。そして、上面側の経糸と下面側の経糸が重なる部分と重ならない部分が混在することとなる。ランダムな大きさや形状の網目ができることによって段階的に脱水させることができ、脱水マークの発生、ワイヤー上のシート原料の刺さり込み、繊維や填料等の抜けを抑制することができる。
【００２７】
（実施例７）
図１４は本発明の実施例７の織物の意匠図である。図１５は図１４の意匠図の上面側経糸１の断面図と、経地糸接結糸１と２本の経地糸接結糸２の断面図であって、これら３本の経地糸接結糸が寄り合って上面側表面に経糸１本分の組織を形成している。
図１４の意匠図において、１、５が夫々上面側経糸と経地糸接結糸であり、２、６が夫々２本の経地糸接結糸である。そして、３、４、７、８は上面側経糸、下面側経糸からなる経糸の組である。説明の都合上経糸１〜６では夫々２本の糸を含む。
上面側表面は、経糸が１本の上面側緯糸の上、３本の上面側緯糸の下を通る１／３組織で、それを変則的にシフトさせ、朱子織組織を形成している。経地糸接結糸１と２本の経地糸接結糸２の各組織は上面側表面に１／３組織を形成してはいないが、３本を寄り合わせることで上面側表面に上面側経糸１の組織と同じ１／３組織が形成される。
経地糸接結糸が上面側緯糸の上を通る部分では上面側緯糸を下側に引き込もうとするが、しかし、本発明においてはその引き込み部分で他の経地糸接結糸が上面側緯糸の下側を通って上面側緯糸を下から支えているため、接結部の落ち込みはなく、ナックルの高さが均一となる。さらに、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。そして、経地糸接結糸は張力の掛かる縦方向の糸であるため、接結力に優れ、また付加的な接結糸が存在しないため上面側表面組織を崩すことがなく、均一な表面となる。
下面側表面は実施例１と同じ４／１−２／１組織であり、下面側緯糸は隣接する２本の下面側の経糸の上側を通り、次いで連続する６本の下面側の経糸の下側を通って下面側表面に緯糸のロングクリンプを形成する組織とした。下面側経糸がジグザグ配置であるため、斜め方向の剛性が向上する。そして、上面側の経糸と下面側の経糸が重なる部分と重ならない部分が混在することとなる。ランダムな大きさや形状の網目ができることによって段階的に脱水させることができ、脱水マークの発生、ワイヤー上のシート原料の刺さり込み、繊維や填料等の抜けを抑制することができる。
【００２８】
（実施例８）
図１６は本発明の実施例８の織物の意匠図である。図１７は図１６の意匠図の上面側経糸１の断面図と、経地糸接結糸１と２本の経地糸接結糸２の断面図であって、これら３本の経地糸接結糸が寄り合って上面側表面に経糸１本分の組織を形成している。実施例１から８は１６シャフトの織物であったが、本実施例は２０シャフトの織物である。
図１６の意匠図において、１、３、５、７、９が夫々上面側経糸と経地糸接結糸であり、２、４、６、８、１０が夫々２本の経地糸接結糸である。本実施例は上面側経糸と下面側経糸からなる経糸の組は配置されていないため、下面側表面を形成する経糸は経地糸接結糸のみである。
上面側表面は、経糸が１本の上面側緯糸の上、下を交互に通る平織組織が形成されている。経地糸接結糸１と２本の経地糸接結糸２の各１本では上面側表面に平織組織を形成してはいないが、３本を寄り合わせることで上面側表面に上面側経糸１の組織と同じ１／１組織が形成される。
経地糸接結糸が上面側緯糸の上を通る部分では上面側緯糸を下側に引き込もうとするが、しかし、本発明においてはその引き込み部分で他の経地糸接結糸が上面側緯糸の下側を通って上面側緯糸を下から支えているため、接結部の落ち込みはなく、ナックルの高さが均一となる。さらに、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。そして、経地糸接結糸は張力の掛かる縦方向の糸であるため、接結力に優れ、また付加的な接結糸が存在しないため上面側表面組織を崩すことがなく、均一な表面となる。
下面側表面は１本の下面側緯糸の下側を通った後、連続する４本の下面側緯糸の上側を通る組織であり、下面側緯糸は１本の下面側の経糸の上側を通り、連続する４本の下面側の経糸の下側を通り、次いで１本の下面側の経糸の上側を通り、連続する４本の下面側の経糸の下側を通り、下面側表面に緯糸のロングクリンプを形成する組織とした。そのため、耐摩耗性に優れる組織である。
【００２９】
（実施例９）
図１８は本発明の実施例９の織物の意匠図である。図１９は図１８の意匠図の上面側経糸１の断面図と、経地糸接結糸１と２本の経地糸接結糸２の断面図であって、これら３本の経地糸接結糸が寄り合って上面側表面に経糸１本分の組織を形成している。本実施例は実施例９と同じく２０シャフトの織物である。
図１９の意匠図において、１、５、９が夫々上面側経糸と経地糸接結糸であり、２、６、１０は夫々２本の経地糸接結糸である。３、４、７、８は上面側経糸と下面側経糸が上下に配置された経糸の組である。説明の都合上経糸１〜１０は夫々糸２本を含む。
上面側表面は、経糸が１本の上面側緯糸の上、下を交互に通る平織組織が形成されている。経地糸接結糸１と２本の経地糸接結糸２の各組織は上面側表面に平織組織を形成してはいないが、３本を寄り合わせることで上面側表面に上面側経糸１の組織と同じ１／１組織が形成される。
経地糸接結糸が上面側緯糸の上を通る部分では上面側緯糸を下側に引き込もうとするが、しかし、本発明においてはその引き込み部分で他の経地糸接結糸が上面側緯糸の下側を通って上面側緯糸を下から支えているため、接結部の落ち込みはなく、ナックルの高さが均一となる。さらに、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。そして、経地糸接結糸は張力の掛かる縦方向の糸であるため、接結力に優れ、また付加的な接結糸が存在しないため上面側表面組織を崩すことがなく、均一な表面となる。
下面側表面は６／１−２／１組織であり、下面側緯糸は隣接する２本の下面側の経糸の上側を通り、次いで連続する８本の下面側の経糸の下側を通って下面側表面に緯糸のロングクリンプを形成する組織とした。下面側経糸がジグザグ配置であるため、斜め方向の剛性が向上する。そして、上面側の経糸と下面側の経糸が重なる部分と重ならない部分が混在することとなる。ランダムな大きさや形状の網目ができることによって段階的に脱水させることができ、脱水マークの発生、ワイヤー上のシート原料の刺さり込み、繊維や填料等の抜けを抑制することができる。
【００３０】
（実施例１０）
図２０は本発明の実施例１０の織物の意匠図である。図２１は図２０の意匠図の上面側経糸１の断面図と、経地糸接結糸１と２本の経地糸接結糸２の断面図であって、これら３本の経地糸接結糸が寄り合って上面側表面に経糸１本分の組織を形成している。本実施例は実施例１０と同じく２０シャフトの織物である。
図２０の意匠図において、１、６が夫々上面側経糸と経地糸接結糸であり、２、７が夫々２本の経地糸接結糸である。３、４、５、８、９、１０は上面側経糸と下面側経糸が上下に配置された経糸の組である。説明の都合上経糸１〜１０は夫々２本の糸を含む。
上面側表面は、経糸が２本の上面側緯糸の上、３本の上面側緯糸の下を通る２／３組織が形成されている。経地糸接結糸１と２本の経地糸接結糸２の各組織は上面側表面に２／３織組織を形成してはいないが、３本を寄り合わせることで上面側表面に上面側経糸１の組織と同じ２／３組織が形成される。
経地糸接結糸が上面側緯糸の上を通る部分では上面側緯糸を下側に引き込もうとするが、しかし、本発明においてはその引き込み部分で他の経地糸接結糸が上面側緯糸の下側を通って上面側緯糸を下から支えているため、接結部の落ち込みはなく、ナックルの高さが均一となる。さらに、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。そして、経地糸接結糸は張力の掛かる縦方向の糸であるため、接結力に優れ、また付加的な接結糸が存在しないため上面側表面組織を崩すことがなく、均一な表面となる。
下面側表面は６／１−２／１組織であり、下面側緯糸は隣接する２本の下面側の経糸の上側を通り、次いで連続する８本の下面側の経糸の下側を通って下面側表面に緯糸のロングクリンプを形成する組織とした。下面側経糸がジグザグ配置であるため、斜め方向の剛性が向上する。そして、上面側の経糸と下面側の経糸が重なる部分と重ならない部分が混在することとなる。ランダムな大きさや形状の網目ができることによって段階的に脱水させることができ、脱水マークの発生、ワイヤー上のシート原料の刺さり込み、繊維や填料等の抜けを抑制することができる。
【００３１】
（実施例１１）
図２２は本発明の実施例１１の織物の意匠図である。図２３は図２２の意匠図の上面側経糸１の断面図と、経地糸接結糸１と２本の経地糸接結糸２の断面図であって、これら３本の経地糸接結糸が寄り合って上面側表面に経糸１本分の組織を形成している。本実施例は実施例１１と同じく２０シャフトの織物である。
図２２の意匠図において、１、６が夫々上面側経糸と経地糸接結糸であり、２、７が夫々２本の経地糸接結糸である。３、４、５、８、９、１０は上面側経糸と下面側経糸が上下に配置された経糸の組である。説明の都合上経糸１〜１０は夫々２本の糸を含む。
上面側表面は、経糸が１本の上面側緯糸の上、次いで４本の上面側緯糸の下を通る１／４組織が形成されている。経地糸接結糸１と２本の経地糸接結糸２の各組織は上面側表面に平織組織を形成してはいないが、３本を寄り合わせることで上面側表面に上面側経糸１の組織と同じ１／４組織が形成される。
経地糸接結糸が上面側緯糸の上を通る部分では上面側緯糸を下側に引き込もうとするが、しかし、本発明においてはその引き込み部分で他の経地糸接結糸が上面側緯糸の下側を通って上面側緯糸を下から支えているため、接結部の落ち込みはなく、ナックルの高さが均一となる。さらに、１本の経地糸接結糸が上面側緯糸の上側を通っている部分では、他の２本の経地糸接結糸は上面側緯糸の下側、つまり上面側緯糸と下面側緯糸の間か、下面側緯糸の下側に存在するため、ランダムな方向での上方斜めから下方斜めに抜ける斜め方向のろ水空間が形成されることとなり、ろ水性に優れたものとなる。そして、経地糸接結糸は張力の掛かる縦方向の糸であるため、接結力に優れ、また付加的な接結糸が存在しないため上面側表面組織を崩すことがなく、均一な表面となる。
下面側表面は１本の下面側緯糸の下側を通った後、連続する４本の下面側緯糸の上側を通る組織であり、下面側緯糸は１本の下面側の経糸の上側を通り、連続する４本の下面側の経糸の下側を通り、次いで１本の下面側の経糸の上側を通り、連続する４本の下面側の経糸の下側を通り、下面側表面に緯糸のロングクリンプを形成する組織とした。そのため、耐摩耗性に優れる組織である。
【産業上の利用可能性】
【００３２】
紙に織物のワイヤーマークを転写しにくく、また通気性、ろ水性、剛性、耐摩耗性に優れ、良好な紙を製造するために必要な条件を使用末期まで長期間使用することができるので広く使用される。
【図面の簡単な説明】
【００３３】
【図１】本発明の実施例１の工業用二層織物の意匠図である。
【図２】図１の第１接結経糸の組１、第２接結経糸の組２の経糸に沿った断面図である。
【図３】図１の上面側表面の平面図である。
【図４】本発明の実施例２の工業用二層織物の意匠図である。
【図５】図４の第１接結経糸の組１、第２接結経糸の組２の経糸に沿った断面図である。
【図６】本発明の実施例３の工業用二層織物の意匠図である。
【図７】図６の第１接結経糸の組１、第２接結経糸の組２の経糸に沿った断面図である。
【図８】本発明の実施例４の工業用二層織物の意匠図である。
【図９】図８の第１接結経糸の組１、第２接結経糸の組２の経糸に沿った断面図である。
【図１０】本発明の実施例５の工業用二層織物の意匠図である。
【図１１】図１０の第１接結経糸の組１、第２接結経糸の組２の経糸に沿った断面図である。
【図１２】本発明の実施例６の工業用二層織物の意匠図である。
【図１３】図１２の第１接結経糸の組１、第２接結経糸の組２の経糸に沿った断面図である。
【図１４】本発明の実施例７の工業用二層織物の意匠図である。
【図１５】図１４の第１接結経糸の組１、第２接結経糸の組２の経糸に沿った断面図である。
【図１６】本発明の実施例８の工業用二層織物の意匠図である。
【図１７】図１６の第１接結経糸の組１、第２接結経糸の組２の経糸に沿った断面図である。
【図１８】本発明の実施例９の工業用二層織物の意匠図である。
【図１９】図１８の第１接結経糸の組１、第２接結経糸の組２の経糸に沿った断面図である。
【図２０】本発明の実施例１０の工業用二層織物の意匠図である。
【図２１】図２０の第１接結経糸の組１、第２接結経糸の組２の経糸に沿った断面図である。
【図２２】本発明の実施例１１の工業用二層織物の意匠図である。
【図２３】図２２の第１接結経糸の組１、第２接結経糸の組２の経糸に沿った断面図である。
【符号の説明】
【００３４】
１、２、３・・・１０  接結経糸の組、あるいは経糸の組
１´〜２０´  上面側緯糸、下面側緯糸
【図１】
0004739903.tif 000002
【図２】
0004739903.tif 000003
【図３】
0004739903.tif 000004
【図４】
0004739903.tif 000005
【図５】
0004739903.tif 000006
【図６】
0004739903.tif 000007
【図７】
0004739903.tif 000008
【図８】
0004739903.tif 000009
【図９】
0004739903.tif 000010
【図１０】
0004739903.tif 000011
【図１１】
0004739903.tif 000012
【図１２】
0004739903.tif 000013
【図１３】
0004739903.tif 000014
【図１４】
0004739903.tif 000015
【図１５】
0004739903.tif 000016
【図１６】
0004739903.tif 000017
【図１７】
0004739903.tif 000018
【図１８】
0004739903.tif 000019
【図１９】
0004739903.tif 000020
【図２０】
0004739903.tif 000021
【図２１】
0004739903.tif 000022
【図２２】
0004739903.tif 000023
【図２３】
0004739903.tif 000024